(57)【特許請求の範囲】
【請求項１】
金属製可撓管を樹脂層で被覆してあるガス用の樹脂被覆可撓管であって、
前記樹脂層を、JIS K 6787(1997)付属書７に規定する水道用架橋ポリエチレン管のゲル分率試験方法で求めた架橋度が４０％〜８０％の架橋ポリエチレン系樹脂で形成してある樹脂被覆可撓管。
【発明の詳細な説明】
【０００１】
【発明の属する技術分野】
本発明は、金属製可撓管を樹脂層で被覆してあるガス用の樹脂被覆可撓管に関する。
【０００２】
【従来の技術】
上記樹脂被覆可撓管は、例えば建物内のガス配管等に使用され、可撓性を確保するために薄肉にした金属製可撓管の耐久性を補うべく、その金属製可撓管を樹脂層で被覆してある。
そして、このような樹脂被覆可撓管を使用して内装材の内側等に隠れるように配管してあると、内装材の外側から誤って釘などをその配管に打ち込んで、薄肉の金属製可撓管に孔を明けてしまうことがあり、釘打ちなどを伴う内装工事を行った後は、例えば、配管内に圧力を加えたときのその圧力の降下度合いなどを調べて、孔明きの有無を検査している。
ところが、従来の樹脂被覆可撓管は、金属製可撓管を被覆している樹脂層を復元性や密着性が高い樹脂で形成してあるので、金属製可撓管に孔が明いていても、破れた樹脂層の端部がその樹脂層と釘などとの隙間を塞ぐように変形し易く、管内ガスの樹脂層の外側への漏れ出しが少なくなって、孔明きの有無を検査しにくくなる問題がある。
この為、例えば特開平９−３１４０４８号公報に記載されているように、樹脂被覆可撓管の可撓性を確保しながら、釘などを打ち込んで金属製可撓管に孔を明けてしまったときに、破れた樹脂層の端部がその樹脂層と釘などとの隙間を塞ぎにくくなるように、ショアデュロメータ硬さ( Ｄ形) が１８〜３７の塩化ビニル樹脂で形成した樹脂層で金属製可撓管を被覆した樹脂被覆可撓管が提案されている。
【０００３】
【発明が解決しようとする課題】
ところが、上記提案の樹脂被覆可撓管は、樹脂層を塩素を含む塩化ビニル樹脂で形成しているので、焼却時にダイオキシンなどを含む有害ガスを発生する欠点があり、また、塩化ビニル樹脂に含まれる塩素から発生した塩化水素が金属製可撓管を腐食させ易いので、耐久性を損なうおそれもある。
本発明は上記実情に鑑みてなされたものであって、可撓性や耐久性を損なうことなく、釘などが打ち込まれて明いた孔の有無を検査し易くし、しかも、焼却時の有害ガスの発生を防止できるようにすることを目的とする。
【０００４】
【課題を解決するための手段】
請求項１記載の発明の特徴構成は、金属製可撓管を樹脂層で被覆してあるガス用の樹脂被覆可撓管であって、前記樹脂層を、JIS K 6787(1997)付属書７に規定する水道用架橋ポリエチレン管のゲル分率試験方法で求めた架橋度が４０％〜８０％の架橋ポリエチレン系樹脂で形成してある点にある。
つまり、樹脂層を形成する架橋ポリエチレン系樹脂は塩素などのハロゲン族元素を含まないので、塩化水素などの腐食性ガスが発生するおそれが少なく、また、焼却時にダイオキシンなどを含む有害ガスが発生するおそれも少ない。
また、樹脂層を形成する架橋ポリエチレン系樹脂のJIS K 6787(1997)付属書７に規定する水道用架橋ポリエチレン管のゲル分率試験方法で求めた架橋度が４０％未満の場合、及び、８０％を越える場合は、釘などを打ち込んで金属製可撓管に孔を明けてしまったときに、破れた樹脂層の端部がその樹脂層と釘などとの隙間を塞ぎ易く、特に、架橋度が４０％未満の場合は、樹脂層が柔らかくて耐傷付き性が不足し、機械的強度も低下する問題があり、架橋度が８０％を越える場合は、樹脂層が硬くて施工しにくく、金属製可撓管との密着性も悪くなる問題があるが、架橋度が４０％〜８０％の範囲では、可撓性も耐傷付き性も確保しながら、釘などを打ち込んで金属製可撓管に孔を明けてしまったときに、破れた樹脂層の端部がその樹脂層と釘などとの隙間を塞ぎにくくなる。
従って、可撓性や耐久性を損なうことなく、釘などが打ち込まれて明いた孔の有無を検査し易くなり、しかも、焼却時の有害ガスの発生を防止できる。
また、架橋ポリエチレン系樹脂に酸化防止剤を添加してある場合は、架橋構造によってその酸化防止剤が抜けにくいので、通常のポリエチレン系樹脂に比べて耐熱性が高くなり、高温に晒される厨房などにおいて配管する上で有利である。
【０００５】
【発明の実施の形態】
以下に本発明の実施の形態を図面に基づいて説明する。
〔第１実施形態〕
図１は、金属製可撓管の一例としての薄肉ステンレス鋼( ＳＵＳ３０４) 製のコルゲート管１を樹脂層２で被覆してある都市ガスやプロパンガスなどの燃料ガス用配管に使用する樹脂被覆可撓管３を示す。
前記樹脂層２は、JIS K 6787(1997)付属書７に規定する水道用架橋ポリエチレン管のゲル分率試験方法で求めた架橋度が４０％〜８０％の架橋ポリエチレン樹脂( 架橋ポリエチレン系樹脂の一例) を押し出し成形して形成してあり、耐候剤，難燃剤，酸化防止剤，着色剤，酸化防止剤などの添加剤を適宜配合してある。
【０００６】
〔その他の実施形態〕
１．本発明による樹脂被覆可撓管は、エチレン−アクリル酸エチル共重合体或いはエチレン−酢酸ビニル共重合体を夫々架橋した架橋ポリエチレン系樹脂で樹脂層を形成してあっても良い。
２．本発明による樹脂被覆可撓管は、ポリエチレン樹脂とエチレン−アクリル酸エチル共重合体とエチレン−酢酸ビニル共重合体とを夫々架橋して、それらのいずれか２種、或いは、それら３種をブレンドした架橋ポリエチレン系樹脂で樹脂層を形成してあっても良い。
３．本発明による樹脂被覆可撓管は、引っ張り応力を残存させた状態で成形した樹脂層を金属製可撓管に被覆してあっても良い。
４．本発明による樹脂被覆可撓管は、銅管やアルミ管などの軟質金属製可撓管を樹脂層で被覆したものであっても良い。
５．本発明による樹脂被覆可撓管は、コルゲート加工や蛇腹加工を施していない銅管やアルミ管などの軟質金属製可撓管を樹脂層で被覆したものであっても良い。
【０００７】
【実施例】
薄肉ステンレス鋼( ＳＵＳ３０４) 製コルゲート管１を使用して、実施形態で示した樹脂被覆可撓管としての架橋度が４０％，６０％，６５％，７５％の各架橋ポリエチレン樹脂で形成してある樹脂層２を被覆した呼び径２０Ａの樹脂被覆可撓管３( 以下、実施例１，２，３，４という) と、架橋度が３５％，８３％，８５％，９０％の各架橋ポリエチレン樹脂で形成してある樹脂層２を被覆した比較用の呼び径２０Ａの樹脂被覆可撓管３( 以下、比較例１，２、３，４という) とを、ガス用ステンレス鋼フレキシブル管( フレキ管) 標準仕様書( 平成１０年７月  社団法人日本ガス協会発行) に規定する寸法で製作した。
［表１］は、それらの性能試験の比較結果を示す。
尚、［表１］中、各架橋度はJIS K 6787(1997)付属書７に規定する水道用架橋ポリエチレン管のゲル分率試験方法で求め、※１はシランで架橋したものを示し、※２は過酸化物で架橋したものを示し、※３は電子線法によって架橋したものを示している。
【０００８】
【表１】
0003877466.tif 000002
【０００９】
［表１］中の各性能試験の内容を以下に説明する。
釘打ち試験は、実施例１〜４と比較例１〜４の各３本について、釘４を樹脂被覆可撓管３に打ち込んだときに、樹脂層２の端部がその樹脂層２と釘４との隙間を塞ぎ易いか否かを調べるもので、図２に示すように、樹脂被覆可撓管３の両端をキャップ６，７で気密に塞いで、コルゲート管１の内部とバッファータンクＴとに亘って３kPa の加圧空気を１０リットル以上充填し、その樹脂被覆可撓管３に釘４を貫通するまで打ち込んだときのコルゲート管１内部の１分間の圧力降下量を、キャップ７に接続した圧力計８で計測した。
［表１］中、圧力降下量が３本全部について０．１５kPa 以上の場合は○で示し、３本中の少なくとも１本について０．１５kPa 未満の場合は×で示してある。
【００１０】
耐傷付き試験では、実施例１〜４と比較例１〜４の各３本について、３０ｍ巻きしたものをコンクリート床の上に横に寝かし、その端を掴んでずるずる引きずって、有害な傷や裂け，割れが生じないかを見た。
［表１］中、３本全部について軽微な擦り傷が生じた程度の場合は○で示し、３本中の少なくとも１本について、有害な傷や裂け，割れが生じた場合( 具体的には、表面が薄く削られてぼろぼろになった) は×で示してある。
【００１１】
屈曲試験は、ガス用ステンレス鋼フレキシブル管( フレキ管) 標準仕様書( 平成１０年７月  社団法人日本ガス協会発行) に規定するもので、実施例１〜４と比較例１〜４の各３本について各試験を実施し、［表１］中、３本全部について標準仕様を満たしている場合は〇で示し、３本中の少なくとも１本について標準仕様を満たしていない場合は×で示してある。
【００１２】
［表１］から、樹脂層２を形成する架橋ポリエチレン樹脂の架橋度が４０％未満の場合、及び、８３％を越える場合は、釘４を打ち込んでコルゲート管１に孔５を明けてしまったときに、破れた樹脂層２の端部がその樹脂層２と釘４との隙間を塞ぎ易く、架橋度が８３％程度の場合は、破れた樹脂層２の端部がその樹脂層２と釘４との隙間を塞ぎにくいものの、可撓性に問題があり、架橋度が４０％〜８０％の範囲では、可撓性を充分確保しながら、釘４を打ち込んでコルゲート管１に孔５を明けてしまったときに、破れた樹脂層２の端部がその樹脂層２と釘４との隙間を塞ぎにくいことが分かる。
【図面の簡単な説明】
【図１】  樹脂被覆可撓管の断面図
【図２】  釘打ち試験の試験方法を示す側面図
【符号の説明】
１    金属製可撓管
２    樹脂層
【図１】
0003877466.tif 000003
【図２】
0003877466.tif 000004